(57)【要約】  本発明は、２５０〜３９０℃の範囲の温度で触媒を蒸気と接触させることを含む、ｄｅＮＯＸ触媒を再生するための方法を提供する。本発明は、プロセスガス流中の窒素酸化物成分の量を低減する方法であって、ａ）窒素酸化物成分の転化ならびにｄｅＮＯＸ触媒によるＮＯＸ転化の減少をもたらす、プロセスガスをｄｅＮＯＸ触媒と接触させることと、ｂ）２５０〜３９０℃の範囲の温度でｄｅＮＯＸ触媒を蒸気と接触させることによって、ＮＯＸ転化を改善するためにｄｅＮＯＸ触媒を再生することと、を含む、方法をさらに提供する。
2019534783.tif 000002
【特許請求の範囲】
【請求項１】
ｄｅＮＯＸ触媒を再生するための方法であって、２５０〜３９０℃の範囲の温度で前記触媒を蒸気と接触させることを含む、方法。
【請求項２】
前記触媒が、２９０〜３５０℃の範囲の温度で蒸気と接触する、請求項１に記載の方法。
【請求項３】
前記触媒が、３１０〜３５０℃の範囲の温度で蒸気と接触する、請求項１に記載の方法。
【請求項４】
前記ｄｅＮＯＸ触媒が、プロセスガスとも接触する、請求項１〜３のいずれかに記載の方法。
【請求項５】
前記ｄｅＮＯＸ触媒が、空気とも接触する、請求項１〜４のいずれかに記載の方法。
【請求項６】
前記蒸気が、プロセスガス、空気、および蒸気を含む全流れのうちの１０〜５０体積％の量で存在する、請求項４または５に記載の方法。
【請求項７】
前記再生が、５〜１６８時間の期間にわたって実行される、請求項１〜６のいずれかに記載の方法。
【請求項８】
前記再生が、２４〜４８時間の期間にわたって実行される、請求項１〜６のいずれかに記載の方法。
【請求項９】
プロセスガス流中の窒素酸化物成分の量を低減する方法であって、
ａ．窒素酸化物成分の転化ならびにｄｅＮＯＸ触媒によるＮＯＸ転化の減少をもたらす、前記プロセスガスをｄｅＮＯＸ触媒と接触させることと、
ｂ．２５０〜３９０℃の範囲の温度で前記ｄｅＮＯＸ触媒を蒸気と接触させることによって、前記ＮＯＸ転化を改善するために前記ｄｅＮＯＸ触媒を再生することと、を含む、方法。
【請求項１０】
ステップａ）が、１４０〜３００℃の範囲の温度で実行される、請求項９に記載の方法。
【請求項１１】
ステップａ）が、アンモニアの存在下で接触させることをさらに含む、請求項９または１０に記載の方法。
【請求項１２】
前記ＮＯＸが、少なくとも部分的に水および窒素に転化される、請求項９〜１１のいずれかに記載の方法。
【請求項１３】
ステップｂ）が、アンモニアの非存在下で実行される、請求項９〜１２のいずれかに記載の方法。
【請求項１４】
前記触媒が蒸気および／または空気と接触している間に、プロセスガスの流量を低減することを含む、請求項９〜１３のいずれかに記載の方法。
【請求項１５】
前記触媒が蒸気および／または空気と接触している間に、プロセスガスの流量を停止することをさらに含む、請求項９〜１４のいずれかに記載の方法。
【請求項１６】
前記プロセスガスが、硫黄化合物を追加で含む、請求項９〜１５のいずれかに記載の方法。
【請求項１７】
前記硫黄化合物が、二酸化硫黄および／または三酸化硫黄を含む、請求項１６に記載の方法。
【請求項１８】
ＮＯＸ転化の減少が、前記ｄｅＮＯＸ触媒上の硫黄および／または硫黄化合物の存在によって少なくとも部分的に引き起こされる、請求項１６または１７に記載の方法。
【請求項１９】
ステップａ）の後の前記ｄｅＮＯＸ触媒が、少なくとも１．３重量％の硫黄含有量を有する、請求項１８に記載の方法。
【請求項２０】
前記ｄｅＮＯＸ触媒上の前記硫黄含有量が、ステップｂ）において１．３重量％未満まで低減される、請求項９〜１９のいずれかに記載の方法。
【請求項２１】
硫酸アンモニウムおよび／または重硫酸アンモニウムの形態の硫黄が、ステップｂ）において前記触媒から除去される、請求項９〜２０のいずれかに記載の方法。
【請求項２２】
前記ｄｅＮＯＸ触媒が、チタン、タングステン、モリブデン、バナジウム、または窒素酸化物の窒素および水への転化に適していることが知られている他の化合物の要素のうちの１つまたは複数を含む、請求項１〜２１のいずれかに記載の方法。
【発明の詳細な説明】
【技術分野】
【０００１】
本発明は、ｄｅＮＯＸ触媒を再生する方法と、プロセスガス流中の窒素酸化物成分の量を低減するための方法とに関する。
【背景技術】
【０００２】
燃焼排ガス流および他の工程、例えばカプロラクタムプラントにおける工程からのプロセスガス等のプロセスガスは、典型的には、工程または燃焼中に生成される窒素酸化物、ＮＯＸを含有する。窒素酸化物値を低減するための１つの工程として、選択的触媒還元（ＳＣＲ）法がある。この工程では、窒素酸化物は、ＳＣＲ条件下でアンモニアまたはアンモニアを形成する物質を使用して、ｄｅＮＯＸ触媒による窒素および水に転化される。
【０００３】
プロセスガス流は、工程または燃焼ステップの結果である様々な汚染物質、例えば、二酸化硫黄、三酸化硫黄、リン、重金属、アルカリ金属、およびアルカリ土類金属も含み得る。これらの汚染物質は、触媒によるＮＯＸ転化の低減をもたらすｄｅＮＯＸ触媒の汚れおよび／または被毒を引き起こし得る。触媒性能は、ＮＯＸ転化率の損失を取り戻すために再生ステップが必要とされる程度あるいは触媒を交換しなければならない程度まで低下し得る。様々なｄｅＮＯＸ触媒再生方法が、先行技術に記載されているが、これらは、典型的には液体で洗浄するための工程または４００℃を超える高温で熱処理するための工程から触媒を除去することを必要とする。触媒をオフラインにせずに、または触媒をより低い温度もしくはより短い時間で熱的に再生させずに実行され得る再生方法を開発することが有利であろう。
【発明の概要】
【０００４】
本発明は、２５０〜３９０℃の範囲の温度で触媒を蒸気と接触させることを含む、ｄｅＮＯＸ触媒を再生するための方法を提供する。
【０００５】
本発明は、プロセスガス流中の窒素酸化物成分の量を低減する方法であって、ａ）窒素酸化物成分の転化ならびにｄｅＮＯＸ触媒によるＮＯＸ転化の減少をもたらす、プロセスガスをｄｅＮＯＸ触媒と接触させることと、ｂ）２５０〜３９０℃の範囲の温度でｄｅＮＯＸ触媒を蒸気と接触させることによって、ＮＯＸ転化を改善するためにｄｅＮＯＸ触媒を再生することと、を含む、方法をさらに提供する。
【図面の簡単な説明】
【０００６】
【図１】実施例３の結果を示す。
【発明を実施するための形態】
【０００７】
本発明は、ｄｅＮＯＸ触媒、特に、プロセスガス中の硫黄含有化合物により引き起こされるＮＯＸ転化の低減を示すｄｅＮＯＸ触媒を再生するための改善された方法を提供する。これにより、触媒寿命を延ばし、かつｄｅＮＯＸユニットの停止時間を短縮した、改善されたＮＯＸ低減工程が提供される。
【０００８】
ｄｅＮＯＸ触媒は、プロセスガス流中の窒素酸化物の濃度を低減するための当技術分野で既知の任意のｄｅＮＯＸ触媒であり得る。ｄｅＮＯＸ触媒は、チタン、タングステン、モリブデン、バナジウム、または窒素酸化物の窒素および水への転化に適していることが知られている他の化合物を含有し得る。触媒は、任意の適している形状であってもよく、または基材上のウォッシュコートであってもよく、例えば触媒は、押出ハニカム、ウォッシュコート金属板、ウォッシュコート波形板、またはフォーム基材上であってもよい。別の実施形態では、触媒は、ペレットの形態であってもよい。
【０００９】
プロセスガスは、加熱器、炉、直接燃焼ボイラーにおいて、または任意の他の燃焼工程もしくは他の工程によって生成されてもよい。プロセスガスは、一酸化炭素、二酸化炭素、窒素酸化物、硫黄化合物、ならびにリン、重金属、アルカリ金属、およびアルカリ土類金属を含有し得る微粒子に加えて、燃焼または処置される供給流中に存在する他の汚染物質を含む、任意の数の生成物を含有してもよい。硫黄化合物は、硫黄酸化物、例えば二酸化硫黄および三酸化硫黄であり得る。硫黄化合物は、典型的には、硫黄が供給流中に存在する結果として発生し、供給流は、重油または他の炭化水素流、石炭または都市廃棄物、産業廃棄物、および病院廃棄物等の廃棄物を含んでもよい。
【００１０】
プロセスガスは、これらの生成物および汚染物質のいずれかまたは全てを除去するために処理されてもよく、その処理は、典型的には、関連する環境規制によって決定される。プロセスガスは、１つ以上の触媒を含み得る１つ以上の処理ゾーンを通過する。例えば、プロセスガスを電気集塵器または布地フィルタに通過させて微粒子の一部分を除去し、酸性ガス除去システムを通過させて二酸化硫黄および三酸化硫黄を含む酸性ガスの一部分を除去され得る。
【００１１】
プロセスガスは、典型的にはアンモニアの存在下でｄｅＮＯＸ触媒と接触して、窒素酸化物を窒素および水に転化する。触媒は、触媒モジュール、例えばハニカムまたはプレート型触媒モジュールならびにラテラルフロー反応器、ラジアルフロー反応器、またはアキシャルフロー反応器中に存在し得る。ｄｅＮＯＸ反応は、１４０〜３００℃の温度で実行され得る。
【００１２】
経時的に、ｄｅＮＯＸ触媒上のＮＯＸ転化は低減する。これは、活性部位が物理的に覆われている、すなわち、窒素酸化物転化に対して活性ではないという点において微粒子および／または活性部位が他のプロセスガス成分と化学的に反応しているという結果であり得る。プロセスガスからの塵埃および／または他の微粒子が触媒表面に物理的に堆積する可能性があり、経時的により多くの部位が隠される。硫酸アンモニウム、重硫酸アンモニウム、ならびに塩化アンモニウムおよび硝酸アンモニウム等の他のアンモニウム塩は、注入されたアンモニアとプロセスガス中の成分との反応によって形成し得る。これらのアンモニウム塩は、触媒上に凝縮または堆積し、触媒上の硫黄濃度を増加させ得る。
【００１３】
加えて、硫黄酸化物等の硫黄化合物は、触媒上に堆積し、触媒上の硫黄濃度を増加させてＮＯＸ転化の低減をもたらし得る。プロセスガスがｄｅＮＯＸ触媒を通過するとき、触媒上に堆積した硫黄の濃度が増加する。硫黄含有量は、触媒の総重量の百分率としての元素硫黄として計算された、触媒上の０．２重量％を超える濃度まで増加し得る。触媒上の硫黄の量は、１．０重量％または２重量％またはさらに高い濃度までさらに高く増加し得る。触媒上のこの硫黄の濃度の結果として、触媒によるＮＯＸ転化は低減する。
【００１４】
ｄｅＮＯＸ触媒を再生するために、ｄｅＮＯＸ触媒を再生条件下で蒸気と接触させる。これらの再生条件は、所望の温度、流速、蒸気含有量、および再生時間を含む。蒸気は、近くの高圧ボイラーで生成されてもよく、蒸気利用システムの一部であってもよく、または処理するプロセスガスを生成するのと同じ工程で生成されてもよい。この最後の実施形態は、蒸気を再生に使用する必要がある場所とほぼ同じ場所で生成されるため、特に有用である。
【００１５】
再生は、プロセスガスが触媒に接触する同じ温度で実行されてもよく、または蒸気は、再生中により高い温度まで触媒を加熱するのに十分な熱を提供してもよい。代替として、熱は、加熱器または他の熱源によって提供されてもよい。再生温度は、好ましくは２５０〜３９０℃の範囲、より好ましくは２５０〜３７０℃の範囲、およびさらにより好ましくは２９０〜３５０℃の範囲である。別の実施形態では、温度は、３１０〜３５０℃の範囲であってもよい。
【００１６】
再生ステップにおける圧力は、典型的には、周囲圧力またはそれに近い圧力である。
【００１７】
再生ステップ中、蒸気に加えて、触媒を空気流と接触させてもよい。
【００１８】
別の実施形態では、再生ステップ中に触媒をプロセスガスと継続して接触させてもよい。本実施形態では、必要とされる蒸気の量は、プロセスガス中に既に存在し得る蒸気の量に依存する。プロセスガスが触媒を継続して通過する場合、再生ステップ中に基礎となる工程を停止する必要はない。
【００１９】
プロセスガスの流量は、再生ステップ中に低減され得る。流量は、その通常の流量の５０％、好ましくはその通常の流量の２５％、より好ましくはその通常の流量の１０％、および最も好ましくはその通常の流量の５％まで低減されてもよい。流量は、通常の流量の２〜５％に低減されてもよい。一実施形態では、プロセスガスの流量を停止してもよい。再生ステップ中に蒸気および／または空気が供給されるときにプロセスガスの流量を停止してもよい。
【００２０】
触媒は、再生ステップ中の全ガス流の１０〜５０体積％の量の蒸気と接触し得る。全ガス流は、１５〜４０体積％の蒸気を含み得る。
【００２１】
再生中に、典型的にはｄｅＮＯＸ操作中の触媒およびプロセスガスと接触するアンモニアを停止してもよいか、または低減流速で継続して流してもよい。好適な実施形態では、アンモニア流は、再生中に停止される。
【００２２】
再生ステップ中に触媒を通る蒸気および任意選択で空気流は、アンモニウム塩を解放し、次いでアンモニウム塩は分解されて触媒から除去され得る。これは、触媒の性能を改善し、フレッシュ触媒のＮＯＸ転化率の少なくとも５０％までＮＯＸ転化率を戻すことに役立つ。
【００２３】
再生ステップは、触媒上に存在する硫黄化合物も除去する。再生は、触媒上の硫黄値を、触媒上の硫黄の１．３重量％未満、好ましくは０．９重量％未満、およびより好ましくは０．６重量％未満まで低減し得る。
【００２４】
再生は、触媒をその元々のＮＯＸ転化率の少なくとも５０％、好ましくはその元々のＮＯＸ転化率の少なくとも８０％、より好ましくはその元々のＮＯＸ転化率の少なくとも９０％、およびさらにより好ましくはその元々のＮＯＸ転化率の少なくとも９５％まで回復させるのに十分な時間にわたって実行され得る。再生は、５〜１６８時間、好ましくは１２〜７２時間、およびより好ましくは２４〜４８時間の期間にわたって実行され得る。
【実施例】
【００２５】
実施例では、プロセスガスを処理するために２つの異なる産業立地で使用されたｄｅＮＯＸ触媒を試験し、次いで異なる条件下で再生して触媒のＮＯＸ転化に対する効果を決定した。
【００２６】
実施例１
本実施例では、産業用ｄｅＮＯＸ触媒を使用してプロセスガスを処理した後に、ｄｅＮＯＸ触媒を再生した。触媒は、三裂の形態のバナジウム含有ｄｅＮＯＸ触媒であった。表１に示す４つの異なる組の条件下で触媒を再生した。測定された触媒のＮＯＸ転化は、表２ならびに転化回復を示す欄に示されている。転化回復は、フレッシュ触媒のＮＯＸ転化で割った再生触媒のＮＯＸ転化として定義される。表２は、触媒上の硫黄の量も示す。表２は、フレッシュ触媒について、プロセスガスを処理するために使用された後の触媒について、および表１に示す各再生条件の後の触媒についての上記データを示す。
【表１】
2019534783.tif 000003
【表２】
2019534783.tif 000004
【００２７】
表から分かるように、再生条件下で蒸気を使用する再生工程は、ｄｅＮＯＸ触媒のＮＯＸ転化率を、その元々のＮＯＸ転化率まで、またはそれに近いＮＯＸ転化率まで回復するのに有効である。
【００２８】
実施例２
本実施例では、同じ種類の触媒を、異なる産業条件下で異なるプロセスガスと接触させた。本実施例では、触媒は異なる条件下で再生され、その条件うちのいくつかは、プロセスガス（またはＮＯＸおよびＳＯ２等のプロセスガス成分）との継続的接触を含んだ。表３は、異なる再生条件を示す。表４は、ＳＣＲ工程での使用後、次いで表３に示す各再生条件の後の、フレッシュ触媒の触媒性能および他のデータを示す。
【表３】
2019534783.tif 000005
【表４】
2019534783.tif 000006
【００２９】
実施例２から分かるように、再生ステップ中のＮＯＸおよびＳＯ２の流量によって示されるように、再生工程は、触媒を通してプロセスガスを継続して流すときであっても有効である。
【００３０】
実施例３
本実施例では、ｄｅＮＯＸ触媒を７ｐｐｍのＳＯ２を含有するプロセスガスと接触させた。その後失活した触媒を２６０℃の温度で蒸気と２４時間接触させることによって再生した。再生中、触媒を４０体積％の蒸気を含む流れと接触させた。図１は、フレッシュ触媒（Ａ）、プロセスガスと４８時間接触させた後の触媒（Ｂ）、プロセスガスと９６時間接触させた後の触媒（Ｃ）、および再生ステップ後の触媒（Ｄ）の１６０℃〜２００℃の多数の温度でのＮＯＸ転化を示す。図１から分かるように、再生は、触媒のＮＯｘ転化率を、フレッシュ触媒と実質的に同一のＮＯＸ転化率まで回復するのに有効であった。
【図１】
2019534783.tif 000007
【国際調査報告】
2019534783.tif 000008
2019534783.tif 000009
2019534783.tif 000010